(57)【要約】      （修正有）【課題】高温時に生ずる色度ズレを抑制することができる発光装置及び照明装置を提供する。【解決手段】発光装置１は、一次光を発する発光素子４と、一次光によって励起され一次光より波長の長い二次光を発する複数の蛍光体６、７、８とを備える発光装置であって、複数の蛍光体は、第一の蛍光体と該第一の蛍光体よりも温度消光の大きい第二の蛍光体を含み、温度上昇に伴って、一次光と補色関係にある光の波長領域において、第一の蛍光体が発する二次光の発光強度は増加し、第二の蛍光体が発する二次光の発光強度は減少する。【選択図】図１
2013211340.tif 000002
【特許請求の範囲】
【請求項１】
一次光を発する発光素子と、
前記一次光によって励起され一次光より波長の長い二次光を発する複数の蛍光体とを備える発光装置であって、
前記複数の蛍光体は、第一の蛍光体と該第一の蛍光体よりも温度消光の大きい第二の蛍光体を含み、
温度上昇に伴って、前記一次光と補色関係にある光の波長領域において、前記第一の蛍光体が発する二次光の発光強度は増加し、前記第二の蛍光体が発する二次光の発光強度は減少することを特徴とする発光装置。
【請求項２】
前記一次光を発する発光素子のピーク波長が４４０ｎｍ〜４７０ｎｍであることを特徴とする請求項１に記載の発光装置。
【請求項３】
前記一次光を発する発光素子のピーク波長が４５０ｎｍ〜４６５ｎｍであることを特徴とする請求項１に記載の発光装置。
【請求項４】
前記第一の蛍光体は、緑色系蛍光体又は赤色系蛍光体のうち少なくともいずれか一方が含まれることを特徴とする請求項１〜３に記載の発光装置。
【請求項５】
前記第二の蛍光体は、黄緑色系蛍光体又は黄色系蛍光体であることを特徴とする請求項１〜４に記載の発光装置。
【請求項６】
前記緑色系蛍光体が有する発光ピーク波長は温度上昇に伴って長波長側に移行し、前記赤色系蛍光体が有する発光ピーク波長は温度上昇に伴って短波長側に移行することを特徴とする請求項４に記載の発光装置。
【請求項７】
前記緑色系蛍光体の発光スペクトルのピーク波長が５２０ｎｍ〜５５０ｎｍであることを特徴とする請求項４または６に記載の発光装置。
【請求項８】
前記赤色系蛍光体の発光スペクトルのピーク波長が６００ｎｍ〜６７０ｎｍであることを特徴とする請求項４または６に記載の発光装置。
【請求項９】
前記緑色系蛍光体は、β型サイアロンである２価のＥｕ賦活酸窒化物蛍光体であることを特徴とする請求項４、６または７に記載の発光装置。
【請求項１０】
前記赤色系蛍光体は、２価のＥｕ賦活窒化物蛍光体又はα型サイアロンである２価のＥｕ賦活酸窒化物蛍光体であることを特徴とする請求項４、６または８に記載の発光装置。
【請求項１１】
前記黄緑色系蛍光体は、２価のＥｕで賦活されたアルカリ土類金属オルト珪酸塩蛍光体であり、前記黄色系蛍光体は、Ｃｅで賦活されたガーネット構造を有する蛍光体であることを特徴とする請求項５に記載の発光装置。
【請求項１２】
一次光を発する発光素子と、
前記一次光によって励起され一次光より波長の長い二次光を発する蛍光体を波長変換部に備える複数の発光装置から構成される照明装置であって、
前記複数の発光装置は、
温度上昇に伴って、前記一次光の補色関係にある光の発光強度が増加するように、二次光を発する蛍光体が波長変換部に含まれることにより、前記一次光の補色関係にある光の発光強度が増加するように発光する第一の発光装置と、
温度上昇に伴って、前記一次光の補色関係にある光の発光強度が減少するように、二次光を発する蛍光体が波長変換部に含まれることにより、前記一次光の補色関係にある光の発光強度が減少するように発光する第二の発光装置とを含み、
前記第一及び第二の発光装置が列状又は面状に並べられていることを特徴とする照明装置。
【発明の詳細な説明】
【技術分野】
【０００１】
本発明は、一次光を発する発光素子と二次光を発する波長変換部とを備える発光装置及び該発光装置から構成される照明装置に関する。
【背景技術】
【０００２】
従来から、白色を実現する発光装置として、光源に発光素子を用いて、該発光素子から放射される光によって、波長変換部のＹＡＧ系蛍光体を励起し、発する蛍光と前記放射される光との混色によって、擬似白色を得る発光装置が知られている。
【０００３】
また、波長変換部に、赤色系蛍光体及び緑色系蛍光体、または赤色系蛍光体、緑色系蛍光体及び青色系蛍光体など複数の蛍光体を組み合わせて構成する発光装置についても盛んに開発がなされており、該発光装置は、前記擬似白色を得る発光装置よりも演色性に優れている。
【０００４】
ところで、発光素子を用いて蛍光体を励起させて発光させる発光装置においては、動作時に前記発光素子が高温になり発熱することで、蛍光体の温度が上昇し、蛍光体の発光強度が低下する温度消光と呼ばれる現象が生じる。高温時には、前記発光素子からの発光強度もわずかに低下するが、前記温度消光の影響による蛍光体の発光強度は著しく低下する。
【０００５】
そのため、例えば、波長変換部に赤色蛍光体、青色蛍光体及び緑色蛍光体を備えている発光装置である場合には、上記各蛍光体が発する赤色発光、青色発光、又は緑色発光と発光素子が発する発光との間で発光色のバランスが崩れる色度ズレという現象が生じる。
【０００６】
非特許文献１には、上述した色度ズレに関し、酸窒化物・窒化物蛍光体の発光強度及び発光スペクトルの温度依存性に関して開示がなされている。
【０００７】
図６は、白色ＬＥＤランプにおける蛍光体の温度消光に伴って生ずる色度ズレについて示しており、図６（ａ）は、緑色酸窒化物蛍光体としてβ−ＳｉＡｌＯＮ：Ｅｕ、黄色酸窒化物蛍光体としてＣａ−α−ＳｉＡｌＯＮ：Ｅｕ、赤色窒化物蛍光体としてＣａＡｌＳｉＮ３：Ｅｕ、黄色酸化物蛍光体として（Ｙ，Ｇｄ）３Ａｌ５Ｏ１２：Ｃｅの発光ピーク強度の温度依存性を示している。励起波長については、（Ｙ，Ｇｄ）３Ａｌ５Ｏ１２：Ｃｅについてのみ４６０ｎｍとし、その他の蛍光体は４５０ｎｍである。尚、上述したＳｉＡｌＯＮと、以下で詳述するサイアロンとは同義である。
【０００８】
図６（ａ）から分かるように、高温時には、酸窒化物、窒化物蛍光体とくらべて、（Ｙ，Ｇｄ）３Ａｌ５Ｏ１２：Ｃｅは、特に大きく発光強度が低下している。
【０００９】
また、図６（ｂ）は、紙面に向かって左から、緑色酸窒化物蛍光体としてβ−ＳｉＡｌＯＮ：Ｅｕ、黄色酸窒化物蛍光体としてＣａ−α−ＳｉＡｌＯＮ：Ｅｕ、赤色窒化物蛍光体としてＣａＡｌＳｉＮ３：Ｅｕの各蛍光体についての発光スペクトルを示しており、温度上昇に伴って、発光強度が低下することが分かる。
【００１０】
上述したように、非特許文献１の記載から、高温時にはいずれの蛍光体も発光強度の低下が起こること、及び発光強度の低下の度合いは蛍光体の化学組成に依存して異なることが分かる。
【先行技術文献】
【特許文献】
【００１１】
【非特許文献１】佐久間  健、“サイアロン系蛍光体と発光素子への応用”、[online]、[平成２３年１１月７日検索]、インターネット<URL: http://repository.dl.itc.u-tokyo.ac.jp/dspace/bitstream/2261/15750/1/KSakuma16965.pdf>
【発明の概要】
【発明が解決しようとする課題】
【００１２】
非特許文献１には、上述したように、酸窒化物、窒化物蛍光体等の各蛍光体は、温度消光に伴って発光強度が低下することについて開示されている。また、前記蛍光体を波長変換部に備えた白色ＬＥＤランプは高温時には色度ズレが生じることについても言及されているものの、前記色度ズレを解消するための具体的な手法については依然として課題であった。
【００１３】
そこで、本発明は係る課題を解決するためになされたものであり、高温時に生ずる色度ズレを抑制することができる発光装置及び照明装置を提供することを目的とする。
【課題を解決するための手段】
【００１４】
本発明に係る発光装置は、一次光を発する発光素子と、前記一次光によって励起され一次光より波長の長い二次光を発する複数の蛍光体とを備える発光装置であって、前記複数の蛍光体は、第一の蛍光体と該第一の蛍光体よりも温度消光の大きい第二の蛍光体を含み、温度上昇に伴って、前記一次光と補色関係にある光の波長領域において、前記第一の蛍光体が発する二次光の発光強度は増加し、前記第二の蛍光体が発する二次光の発光強度は減少することを特徴とする。
【００１５】
前記一次光を発する発光素子のピーク波長が４４０ｎｍ〜４７０ｎｍであることを特徴とする。より好ましくは、前記一次光を発する発光素子のピーク波長が４５０ｎｍ〜４６５ｎｍであることを特徴とする。
【００１６】
前記第一の蛍光体は、緑色系蛍光体又は赤色系蛍光体のうち少なくともいずれか一方が含まれることを特徴とする。もしくは、前記第二の蛍光体は、黄緑色系蛍光体又は黄色系蛍光体であることを特徴とする。
【００１７】
前記緑色系蛍光体が有する発光ピーク波長は温度上昇に伴って長波長側に移行し、前記赤色系蛍光体が有する発光ピーク波長は温度上昇に伴って短波長側に移行することを特徴とする。
【００１８】
前記緑色系蛍光体の発光スペクトルのピーク波長が５２０ｎｍ〜５５０ｎｍであることを特徴とする。もしくは、前記赤色系蛍光体の発光スペクトルのピーク波長が６００ｎｍ〜６７０ｎｍであることを特徴とする。
【００１９】
前記緑色系蛍光体は、β型サイアロンである２価のＥｕ賦活酸窒化物蛍光体であることを特徴とする。また、前記赤色系蛍光体は、２価のＥｕ賦活窒化物蛍光体又はα型サイアロンである２価のＥｕ賦活酸窒化物蛍光体であることを特徴とする。また、前記黄緑色系蛍光体は、２価のＥｕで賦活されたアルカリ土類金属オルト珪酸塩蛍光体であり、前記黄色系蛍光体は、Ｃｅで賦活されたガーネット構造を有する蛍光体であることを特徴とする。
【００２０】
一次光を放出する発光素子と、前記一次光によって励起され一次光より波長の長い二次光を発する蛍光体を波長変換部に備える複数の発光装置から構成される照明装置であって、前記複数の発光装置には、温度上昇に伴って、前記一次光の補色関係にある光の発光強度が増加するように、二次光を発する蛍光体が波長変換部に含まれることにより、前記一次光の補色関係にある光の発光強度が増加するように発光する第一の発光装置と、温度上昇に伴って、前記一次光の補色関係にある光の発光強度が減少するように、二次光を発する蛍光体が波長変換部に含まれることにより、前記一次光の補色関係にある光の発光強度が減少するように発光する第二の発光装置とを備えており、前記第一及び第二の発光装置が列状又は面状に並べられていることを特徴とする。
【発明の効果】
【００２１】
本発明に係る発光装置及び照明装置は、高温時に生ずる色度ズレを抑制することができる。
【図面の簡単な説明】
【００２２】
【図１】本発明の実施形態１に係る発光装置の構成を模式的に示す断面図。
【図２】本発明の実施形態１に係る発光装置の発光スペクトルを示す説明図。
【図３】本発明の実施形態１に係る発光装置の色度変化を示す説明図。
【図４】照明装置の構成を模式的に示す断面図。
【図５】実施例１及び比較例１に係る色度変化を示す説明図。
【図６】従来技術に関する説明図。
【発明を実施するための形態】
【００２３】
本発明者らは、複数の蛍光体を組み合わせることで、高温時であっても色度ズレの影響が少ない発光装置及び照明装置が得られることを見出した。
【００２４】
（実施形態１）
本発明の実施形態１について、以下、図１〜３を用いて説明する。図１は、発光装置１の構成を模式的に示す断面図であり、枠体２と、反射面３と、発光素子４と、封止材５と、赤色系蛍光体６と、緑色系蛍光体７と、黄緑色系蛍光体８と、ボンディングワイヤ９、１０と、リードフレーム１１、１２とから構成される。
【００２５】
発光素子４は、ＬＥＤ素子であり、サファイア、ＧａＮ又はＳｉＣ等の半導体基板上に、ＭＯＣＶＤ法等を用いて、ＧａＮ系半導体層をエピタキシャル成長させて形成する。発光素子の発光スペクトルのピーク波長としては、発光効率を高める観点から、４４０ｎｍ〜４７０ｎｍの範囲内であることが好ましく、演色性を高くする観点から、４５０ｎｍ〜４６５ｎｍの範囲内であることがより好ましい。
【００２６】
尚、上記に限らず、発光素子の発光スペクトルのピーク波長としては４０５ｎｍであってもよい。
【００２７】
枠体２には、反射面３が設けられており、該反射面３はすり鉢状に形成されている。前記反射面３が形成する空間には、底部に前記発光素子４が設けられており、固化後に透明となる封止材が充填され、該封止材５によって前記発光素子４を固定している。
【００２８】
また、前記発光素子４は、反射面３の底面のリードフレーム１１に導電性の接着剤（図示せず）によって接続され、該発光素子４が有しているｎ−電極及びｐ−電極（図示せず）とリードフレーム１１、１２とを金線などから形成されるボンディングワイヤ９、１０によって接続される。
【００２９】
前記封止材５は、例えば、シリコン樹脂、エポキシ樹脂等を用いたものであり、後述する赤色系蛍光体６、緑色系蛍光体７及び黄緑色系蛍光体８が分散されて混入され、波長変換部１３を構成する。
【００３０】
前記赤色系蛍光体６としては、２価のＥｕ賦活窒化物蛍光体であり、本発明の効果を著しく損なわない限り任意のものを使用することができる。具体的には、ＣａＡｌＳｉＮ３：Ｅｕ、（Ｓｒ，Ｃａ）ＡｌＳｉＮ３：Ｅｕ等を用いることができる。前記赤色系蛍光体６の発光スペクトルのピーク波長は、６００ｎｍ〜６７０ｎｍの範囲内であることが好ましい。
【００３１】
また、上述した赤色系蛍光体６の粒径についても特に制限されるものではないが、３〜１０μｍの範囲内であるのが好ましく、４〜７μｍの範囲内であるのがより好ましい。赤色系発光蛍光体６の粒径が３μｍ未満であると、蛍光体結晶としての成長が不十分であり、明るさが大きく低下する傾向にある。一方、１０μｍを超える粒径のものを調製する場合には、異常成長した粗大粒子が生成しやすく、実用的ではない。
【００３２】
また、その他の前記赤色系蛍光体６としては、α型サイアロンである２価のＥｕ賦活酸窒化物蛍光体を用いてもよい。具体的には、Ｃａｘ（Ｓｉ，Ａｌ）１２（Ｏ，Ｎ）１６：Ｅｕの組成で表される蛍光体を用いることができる。粒径についても特に制限されるものではなく、２〜８μｍの範囲内であるのが好ましく、３〜６μｍの範囲内であるのがより好ましい。粒径が２μｍ未満であると、結晶成長が不十分であり、明るさが大きく低下する傾向にある。一方、８μｍを超えると、異常成長した粗大粒子が生成しやすく、実用的ではないという傾向にある。
【００３３】
また、前記緑色系蛍光体７としては、本発明の効果を著しく損なわない限り任意のものを使用することができるが、例えばβ型サイアロンである２価のＥｕ賦活酸窒化物蛍光体を用いることができる。前記緑色系蛍光体７は、具体的には、（Ｓｉ，Ａｌ）６（Ｏ，Ｎ）８：Ｅｕの組成で表される。前記緑色系蛍光体７の発光スペクトルのピーク波長は、５２０ｎｍ〜５５０ｎｍの範囲内であることが好ましい。
【００３４】
また、上述した緑色系蛍光体７の粒径についても特に制限されるものではないが、２〜８μｍの範囲内であるのが好ましく、３〜６μｍの範囲内であるのがより好ましい。粒径が２μｍ未満であると、結晶成長が不十分であり、明るさが大きく低下する傾向にある。一方、８μｍを超えると、異常成長した粗大粒子が生成し易く実用的ではない。
【００３５】
また、前記黄緑色系蛍光体８としては、例えば、アルカリ土類金属珪酸塩蛍光体を用いることができる。当該黄緑色系蛍光体８は、具体的には、（Ｂａ，Ｓｒ）２ＳｉＯ４：Ｅｕの組成で表される。その他の蛍光体としては、Ｃｅで賦活されたガーネット構造を有する（Ｙ，Ｇｄ）３（Ａｌ，Ｇａ）５Ｏ１２：Ｃｅ、又は（Ｌｕ，Ｙ）３Ａｌ５Ｏ１２：Ｃｅなどを用いることができる。
【００３６】
ここで、本発明者らが見出した高温時であっても色度ズレの影響を抑制することができる原理について説明する。図２は、波長変換部に上述した黄緑色系蛍光体８を備えた発光装置及び赤色系蛍光体６、緑色系蛍光体７を備えた発光装置が発する発光に係る発光スペクトルであって、動作時の温度上昇に伴って変化する発光強度に関して示している。
【００３７】
図２（ａ）は、緑色系蛍光体７として５４０ｎｍ付近に発光ピーク波長を有する緑色系蛍光体７と、６４０ｎｍ付近に発光ピーク波長を有する赤色系蛍光体６を波長変換部に備え、発光素子としては、４６０ｎｍに発光ピーク波長を有する青色ＬＥＤ素子を用いて作製した発光装置に係る発光スペクトルであり、縦軸は発光強度、横軸は波長であり、０〜１００℃までの各温度に対応する５つの発光スペクトルを示している。図２（ａ）の発光スペクトルから分かることは、特に波長５９０ｎｍ付近の発光スペクトルの発光強度が、温度上昇に伴って増加していることである。
【００３８】
一方、図２（ｂ）は、５６０ｎｍ付近に発光ピーク波長を有する黄緑色系蛍光体８を波長変換部に備え、発光素子としては、４６０ｎｍに発光ピーク波長を有する青色ＬＥＤ素子を用いて作製した発光装置に係る発光スペクトルである。図２（ｂ）の発光スペクトルから分かるように、黄緑色系蛍光体８の発光ピーク波長の発光強度が、温度上昇に伴って減少していることが分かる。これは主に、上述した蛍光体の温度消光によるものである。
【００３９】
通常、主に温度消光の影響により、図２（ｂ）のように、温度の上昇に伴って蛍光体の発光強度は減少する。しかしながら、図２（ａ）で示した緑色系蛍光体７及び赤色系蛍光体６は、温度消光が小さいため発光強度の低下の影響が小さいこと、温度上昇に伴い赤色系蛍光体６の発光ピーク波長が短波長側に移行すること、及び温度上昇に伴って緑色系蛍光体７の発光ピーク波長が長波長側に移行することの３点を主な理由として、温度上昇に伴って特に波長５９０ｎｍ付近のおよそ黄色光に該当する発光強度が上昇していると考えられる。
【００４０】
また、図３は、色度変化について色度座標を用いて示しており、図３（ａ）、（ｂ）は、発光スペクトルとして上述した図２（ａ）、（ｂ）の発光装置に対応している。
【００４１】
図３（ａ）の色度座標からは、温度上昇に伴って、赤色側に移行していくことが分かる。また、図３（ｂ）の色度変化からは、温度上昇に伴って、青色側に移行していくことが分かる。
【００４２】
以上より、所定の緑色系蛍光体及び赤色系蛍光体を波長変換部に分散させ、青色ＬＥＤ素子によって構成した発光装置においては、高温時には主に青色ＬＥＤ素子が発する一次光の補色関係にある光の発光スペクトル強度が増加することが分かる。
【００４３】
故に、上記緑色系蛍光体及び赤色系蛍光体に加えて、温度消光の影響が比較的大きい緑色系蛍光体を所定の配合比で混合して発光装置とすることで、温度上昇に伴って生じる発光装置の色度ズレを抑制することができる。
尚、本実施形態では、波長変換部に上述した赤色系蛍光体６、緑色系蛍光体７及び黄緑色系蛍光体８の３種類の蛍光体を備える発光装置としたが、これに限られない。すなわち、温度上昇に伴って、青色ＬＥＤ素子が発する光と補色関係にある光の発光強度を増加させる蛍光体と当該蛍光体よりも温度消光の影響が大きい蛍光体とを組み合わせて波長変換部を構成すればよい。例えば、赤色系蛍光体６又は緑色系蛍光体７のいずれかと、黄緑色系蛍光体８の２種類の蛍光体を波長変換部に備える発光装置が挙げられる。
【００４４】
（実施形態２）
本発明の実施形態２について、図４を用いて説明する。同一の構成には同一の符号を付して説明を省略するものとする。図４は、発光装置を面状に並べて構成した照明装置の模式的な断面図であり、１４は照明装置、１５は基板、１６、１７はそれぞれ発光装置である。基板１５は、導電体層（図示せず）が印刷されたプリント基板である。尚、セラミック基板の表面に導電体層が形成された基板を積層した積層基板や、単一の絶縁性基板に導電体層が印刷された基板などを用いてもよい。
【００４５】
各発光素子４は、前記導電体層にリードフレーム１１、１２によって電気的に接続されている。発光装置１６は、波長変換部１８として、封止材５中に赤色系蛍光体６及び緑色系蛍光体７を分散させて混入させている。また、発光装置１７については、波長変換部１９として、黄緑色系蛍光体８のみを封止材５中に混入させて構成した。
【００４６】
上述したように、発光装置１６、１７を並べて照明装置１４とすることで、該照明装置１４が発する発光は高温時であっても色度ズレを抑制することができる。
【００４７】
＜実施例１＞
発光素子として、４５３ｎｍにピーク波長を有する青色ＬＥＤ素子を用いた。波長変換部には、赤色系蛍光体として（Ｓｒ，Ｃａ）ＡｌＳｉＮ３：Ｅｕを２２ｍｇ、緑色系蛍光体として（Ｓｉ，Ａｌ）６（Ｏ，Ｎ）８：Ｅｕを７０ｍｇ及び緑色系蛍光体として（Ｂａ，Ｓｒ）２ＳｉＯ４：Ｅｕを３０ｍｇ含むものを用いた。重量比としては、１：０．４３：０．３１で混合したものをエポキシ樹脂中に分散させ、実施例１の発光装置を作製した。
【００４８】
＜比較例１＞
波長変換部に黄色系蛍光体として（Ｙ，Ｇｄ）３（Ａｌ，Ｇａ）５Ｏ１２：Ｃｅを１００ｍｇ含むものを用いた以外は、実施例１と同様に発光装置を作製した。  
【００４９】
実施例１、比較例１についての結果を図５に示す。図５は、温度を−４０℃から１００℃まで変化させたときの発光装置の発光について、ｘｙ座標を用いて示しており、図５（ａ）は実施例１で作製した発光装置に関するもので、図５（ｂ）は比較例１で作製した発光装置に関するものである。
【００５０】
図５（ａ）において、−４０℃では（ｘ、ｙ）＝（０．２４９１、０．１９６６）、１００℃では（ｘ、ｙ）＝（０．２４３２、０．１９２２）である。−４０℃から１００℃にかけてのｘの変化の割合はおよそ２．３７％であり、ｙ値の変化の割合はおよそ２．２４％である。
【００５１】
一方、図５（ｂ）においては、−４０℃では（ｘ、ｙ）＝（０．２４２８、０．１９２１）、１００℃では（ｘ、ｙ）＝（０．２３２２、０．１７８８）であり、ｘの変化の割合はおよそ４．３７％、ｙの変化の割合はおよそ６．９２％である。
【００５２】
以上から、図５（ａ）に示す実施例１で作製した発光装置の発光は、図５（ｂ）で示す発光装置の発光と比べて、温度が上昇しても色度の変化が小さく、高温時に生ずる色度ズレを抑制できていることが分かる。
【００５３】
以上、上述したように、本明細書によれば、青色ＬＥＤ素子が発する光と補色関係にある光の発光強度を増加させる蛍光体と、該蛍光体よりも温度消光の大きい蛍光体とを組み合わせて波長変換部を構成することで、高温時であっても色度ズレを抑制することができる発光装置を提供することができる。
【００５４】
また、青色ＬＥＤ素子が発する光と補色関係にある光の発光強度を増加させる蛍光体を波長変換部に備える発光装置と前記蛍光体よりも温度消光の大きい蛍光体を波長変換部に備える発光装置を並べて構成することにより、色度ズレを抑制することができる照明装置についても提供するこができる。
【符号の説明】
【００５５】
１、１６、１７  発光装置
２  枠体
３  反射面
４  発光素子
５  封止材
６  赤色系蛍光体
７  緑色系蛍光体
８  黄緑色系蛍光体
９、１０  ボンディングワイヤ
１１、１２  リードフレーム
１３、１８、１９  波長変換部
【図１】
2013211340.tif 000003
【図２】
2013211340.tif 000004
【図３】
2013211340.tif 000005
【図４】
2013211340.tif 000006
【図５】
2013211340.tif 000007
【図６】
2013211340.tif 000008